(57)【特許請求の範囲】
【請求項１】
色材と、保湿剤と、浸透剤と、水と、この水がない状態で縮重合反応する水溶性物質である加水分解性シラン化合物とを含有するインクジェット記録用インクであって、
ｐＨが８〜１２に設定されていることを特徴とするインクジェット記録用インク。
【請求項２】
無機アルカリ又は有機塩基の含有により、ｐＨが８〜１２に設定されていることを特徴とする請求項１記載のインクジェット記録用インク。
【請求項３】
色材と、保湿剤と、浸透剤と、水と、この水がない状態で縮重合反応する水溶性物質である加水分解性シラン化合物とを含有するインクジェット記録用インクを備えたカートリッジであって、
上記インクのｐＨが８〜１２に設定されていることを特徴とするカートリッジ。
【請求項４】
上記インクが無機アルカリ又は有機塩基を含有することにより、該インクのｐＨが８〜１２に設定されていることを特徴とする請求項３記載のカートリッジ。
【請求項５】
色材と、保湿剤と、浸透剤と、水と、この水がない状態で縮重合反応する水溶性物質である加水分解性シラン化合物とを含有するインクジェット記録用インクを備え、該インクを記録媒体に吐出して記録を行う記録装置であって、
上記インクのｐＨが８〜１２に設定されていることを特徴とする記録装置。
【請求項６】
上記インクが無機アルカリ又は有機塩基を含有することにより、該インクのｐＨが８〜１２に設定されていることを特徴とする請求項５記載の記録装置。
【発明の詳細な説明】
（技術分野）
本発明は、インクジェット記録に好適なインクジェット記録用インク並びに該インクを備えたカートリッジ及び記録装置に関する技術分野に属する。
【０００１】
（背景技術）
従来より、インクジェット記録に用いられるインクとしては、染料や顔料等の色材と、保湿剤と、浸透剤と、水とを含有したものがよく知られている。ところが、上記色材を含有したインクにより記録紙等の記録媒体上に画像を形成すると、その画像の耐水性が問題となる。特に染料を含有したインクにより普通紙（広範な市販の紙で、とりわけ電子写真方式の複写機に用いられる紙であって、インクジェット記録用として最適な構造、組成、特性等を有するように意図して製造されてはいない紙）に記録した場合には、耐水性が非常に悪くなる。
【０００２】
そこで、従来、例えば特開平１０−２１２４３９号公報、特開平１１−２９３１６７号公報及び特開平１１−３１５２３１号公報に示されているように、加水分解性シラン化合物（有機ケイ素化合物）を含有させることにより、記録媒体上の画像の耐水性を向上させるようにすることが提案されている。すなわち、インク滴が記録媒体上に付着してそのインク滴中の水等の溶媒が蒸発したり記録媒体内に浸透したりしたときに、上記シラン化合物が縮重合反応し、この縮重合反応したシラン化合物が色材を取り囲むため、記録媒体上の画像が水に濡れても、色材がその水中に染み出すことはなく、その画像の耐水性が向上する。
【０００３】
しかしながら、上記のような加水分解性シラン化合物を含有するインクでは、長期保存性が悪いという問題がある。すなわち、シラン化合物を含有するインクは、通常、中性である（ｐＨ７程度である）ため、長期に亘って空気中の二酸化炭素を吸収し続けると、インクが酸性に変化し、このようにインクが酸性になると、上記シラン化合物が水中において徐々に縮重合反応等によりゲル化してしまう。特に７０℃程度の高温環境下で保存すると、シラン化合物の水中でのゲル化がより一層促進される。このようにシラン化合物がゲル化したインクを用いて記録を行った場合、インク粘度の上昇によりインク滴の吐出不良が生じて画質が低下するとともに、既にある程度のシラン化合物が反応してしまった状態では、インク滴が記録媒体上に付着してそのインク滴中の水が蒸発したり記録媒体内に浸透したりしたときに、縮重合反応により色材を十分に取り囲むことができず、記録媒体上の画像の耐水性も低下する。
【０００４】
本発明は斯かる点に鑑みてなされたものであり、その目的とするところは、水がない状態で縮重合反応する水溶性物質である加水分解性シラン化合物を含有するインクを長期保存後に用いて記録を行った場合でも、画質の低下を抑制するとともに、画像の耐水性を高レベルに維持できるようにすることにある。
【０００５】
（発明の開示）
上記の目的を達成するために、本発明では、インクのｐＨを８〜１２に設定するようにした。
【０００６】
具体的には、第１の発明では、色材と、保湿剤と、浸透剤と、水と、この水がない状態で縮重合反応する水溶性物質である加水分解性シラン化合物とを含有するインクジェット記録用インクを対象として、ｐＨが８〜１２に設定されているものとする。
【０００７】
すなわち、インクのｐＨは、８よりも小さいと、インクが長期保存中に二酸化炭素の吸収により酸性に変化し、このことで水溶性物質である加水分解性シラン化合物が水中で容易にゲル化してしまう一方、１２よりも大きいと、記録装置においてインクを記録媒体に吐出させるインクジェットヘッド等を構成する樹脂や金属材料を腐食させたり劣化させたりするので、８〜１２に設定している。したがって、インクのｐＨを８〜１２に設定することにより、インクジェットヘッド等を構成する樹脂や金属材料の腐食や劣化を抑制しつつ、インクが長期保存後に酸性に変化するのを防止することができ、インクのゲル化を抑制することができる。この結果、このインクを長期保存後に用いて記録を行った場合でも、インク滴の吐出不良が生じることはなく、しかも、インク滴が記録媒体上に付着してそのインク滴中の水が蒸発したり記録媒体内に浸透したりしたときには、水溶性物質である加水分解性シラン化合物が縮重合反応により色材を取り囲む。よって、インクを長期保存後に用いて記録を行った場合でも、画質の低下を抑制することができるとともに、画像の耐水性を高レベルに維持することができる。
【０００８】
第２の発明では、上記第１の発明において、無機アルカリ又は有機塩基の含有により、ｐＨが８〜１２に設定されているものとする。
【０００９】
こうすることで、インクのｐＨを８〜１２に容易に設定することができるとともに、二酸化炭素を吸収してもインクのｐＨを変化させないようにする緩衝液を得ることもできる。
【００１０】
第３の発明では、色材と、保湿剤と、浸透剤と、水と、この水がない状態で縮重合反応する水溶性物質である加水分解性シラン化合物とを含有するインクジェット記録用インクを備えたカートリッジを対象として、上記インクのｐＨが８〜１２に設定されているものとする。
【００１１】
このことにより、第１の発明と同様の作用効果が得られる。
【００１２】
第４の発明では、上記第３の発明において、上記インクが無機アルカリ又は有機塩基を含有することにより、該インクのｐＨが８〜１２に設定されているものとする。
【００１３】
この発明により、第２発明と同様の作用効果が得られる。
【００１４】
第５の発明では、色材と、保湿剤と、浸透剤と、水と、この水がない状態で縮重合反応する水溶性物質である加水分解性シラン化合物とを含有するインクジェット記録用インクを備え、該インクを記録媒体に吐出して記録を行う記録装置を対象として、上記インクのｐＨが８〜１２に設定されているものとする。
【００１５】
こうすることで、第１の発明と同様の作用効果が得られる。
【００１６】
第６の発明では、上記第５の発明において、上記インクが無機アルカリ又は有機塩基を含有することにより、該インクのｐＨが８〜１２に設定されているものとする。
【００１７】
この発明により、第２発明と同様の作用効果が得られる。
【００１８】
（発明を実施するための最良の形態）
図１は、本発明の実施形態に係るインクジェット記録用インクを備えたインクジェット式記録装置Ａを概略的に示し、この記録装置Ａは、上面に上記インクを有するインクカートリッジ３５が装着されかつ該インクを後述の如く記録媒体としての記録紙４１に吐出するインクジェットヘッド１を備えている。このインクジェットヘッド１はキャリッジ３１に支持固定され、このキャリッジ３１には、図示を省略するキャリッジモータが設けられ、このキャリッジモータにより上記インクジェットヘッド１及びキャリッジ３１が主走査方向（図１及び図２に示すＸ方向）に延びるキャリッジ軸３２にガイドされてその方向に往復動するようになっている。このキャリッジ３１、キャリッジ軸３２及びキャリッジモータにより、インクジェットヘッド１と記録紙４１とを主走査方向に相対移動させる相対移動手段が構成されている。
【００１９】
上記インクカートリッジ３５は、容器内に上記インクが収容されたものであって、インクジェットヘッド１に対して着脱可能に構成されており、容器内のインクがなくなったときに、新しいものと交換することが可能になっている。
【００２０】
上記記録紙４１は、図示を省略する搬送モータによって回転駆動される２つの搬送ローラ４２に挟まれていて、この搬送モータ及び各搬送ローラ４２により、上記インクジェットヘッド１の下側において上記主走査方向と垂直な副走査方向（図１及び図２に示すＹ方向）に搬送されるようになっている。この搬送モータ及び各搬送ローラ４２により、インクジェットヘッド１と記録紙４１とを副走査方向に相対移動させる相対移動手段が構成されている。
【００２１】
上記インクジェットヘッド１は、図２〜図４に示すように、インクを供給するための供給口３ａ及びインクを吐出するための吐出口３ｂを有する複数の圧力室用凹部３が形成されたヘッド本体２を備えている。このヘッド本体２の各凹部３は、該ヘッド本体２の上面に上記主走査方向に延びるように開口されていて、互いに上記副走査方向に略等間隔をあけた状態で並設されている。上記各凹部３開口の全長は約１２５０μｍに、幅は約１３０μｍにそれぞれ設定されている。尚、上記各凹部３の開口の両端部は、略半円形状をなしている。
【００２２】
上記ヘッド本体２の各凹部３の側壁部は、約２００μｍ厚の感光性ガラス製の圧力室部品６で構成され、各凹部３の底壁部は、この圧力室部品６の下面に接着固定されかつ６枚のステンレス鋼薄板を積層してなるインク流路部品７で構成されている。このインク流路部品７内には、上記各凹部３の供給口３ａとそれぞれ接続された複数のオリフィス８と、この各オリフィス８と接続されかつ上記副走査方向に延びる１つの供給用インク流路１１と、上記吐出口３ｂとそれぞれ接続された複数の吐出用インク流路１２とが形成されている。
【００２３】
上記各オリフィス８は、インク流路部品７において板厚が他よりも小さい上から２番目のステンレス鋼薄板に形成されており、その径は約３８μｍに設定されている。また、上記供給用インク流路１１は上記インクカートリッジ３５と接続されており、このインクカートリッジ３５より供給用インク流路１１内にインクが供給されるようになっている。
【００２４】
上記インク流路部品７の下面には、インク滴を上記記録紙４１に向けて吐出するための複数のノズル１４が形成されたステンレス鋼製のノズル板９が接着固定されている。このノズル板９の下面は、撥水膜９ａで被覆されている。上記各ノズル１４は、上記吐出用インク流路１２とそれぞれ接続されていて、この吐出用インク流路１２を介して上記各凹部３の吐出口３ｂにそれぞれ連通されており、インクジェットヘッド１の下面において、上記副走査方向に列状に並ぶように設けられている。尚、上記各ノズル１４は、ノズル径がノズル先端側に向かって小さくなるテーパ部と、該テーパ部のノズル先端側に設けられたストレート部とからなり、このストレート部のノズル径は約２０μｍに設定されている。
【００２５】
上記ヘッド本体２の各凹部３の上側には、圧電アクチュエータ２１がそれぞれ設けられている。この各圧電アクチュエータ２１は、上記ヘッド本体２の上面に接着固定された状態で該ヘッド本体２の各凹部３を塞いで該凹部３と共に圧力室４を構成するＣｒ製振動板２２を有している。この振動板２２は、全ての圧電アクチュエータ２１に共通の１つのものからなっていて、後述の全圧電素子２３に共通の共通電極としての役割をも果たしている。
【００２６】
また、上記各圧電アクチュエータ２１は、上記振動板２２の上記圧力室４と反対側面（上面）において圧力室４に対応する部分（凹部３開口に対向する部分）にＣｕ製の中間層２５を介してそれぞれ設けられかつチタン酸ジルコン酸鉛（ＰＺＴ）からなる圧電素子２３と、この各圧電素子２３の上記振動板２２と反対側面（上面）にそれぞれ設けられ、該振動板２２と共に各圧電素子２３に電圧（駆動電圧）をそれぞれ印加するためのＰｔ製個別電極２４とを有している。
【００２７】
上記振動板２２、各圧電素子２３、各個別電極２４及び各中間層２５は、全て薄膜で形成されたものであり、振動板２２の厚みは約６μｍに、各圧電素子２３の厚みは８μｍ以下（例えば約３μｍ）に、各個別電極２４の厚みは約０．２μｍに、各中間層２５の厚みは約３μｍにそれぞれ設定されている。
【００２８】
上記各圧電アクチュエータ２１は、その振動板２２ないし各中間層２５と各個別電極２４とを介して各圧電素子２３に駆動電圧を印加することにより該振動板２２の圧力室４に対応する部分を変形させることで、該圧力室４内のインクを吐出口３ｂないしノズル１４から吐出させるようになっている。すなわち、振動板２２と個別電極２４との間にパルス状の電圧を印加すると、そのパルス電圧の立ち上がりにより圧電素子２３が圧電効果によりその厚み方向と垂直な幅方向に収縮するのに対し、振動板２２、個別電極２４及び中間層２５は収縮しないので、いわゆるバイメタル効果により振動板２２の圧力室４に対応する部分が圧力室４側へ凸状に撓んで変形する。この撓み変形により圧力室４内に圧力が生じ、この圧力で圧力室４内のインクが吐出口３ｂ及び吐出用インク流路１２を経由してノズル１４から押し出される。そして、上記パルス電圧の立ち下がりにより圧電素子２３が伸長して振動板２２の圧力室４に対応する部分が元の状態に復帰し、このとき、上記ノズル１４から押し出されていたインクがインク流路１２内のインクから引きちぎられて、吐出量が例えば３ｐｌのインク滴として記録紙４１へ吐出され、該記録紙４１面にドット状に付着することとなる。また、上記振動板２２が凸状に撓んで変形した状態から元の状態に復帰する際に、圧力室４内には上記インクカートリッジ３５より供給用インク流路１１及び供給口３ａを介してインクが充填される。尚、各圧電素子２３に印加するパルス電圧としては、上記のように押し引きタイプのものでなくても、第１の電圧から該第１の電圧よりも低い第２の電圧まで立ち下がった後に上記第１の電圧まで立ち上がる引き押しタイプのものであってもよい。
【００２９】
上記各圧電素子２３への駆動電圧の印加は、インクジェットヘッド１及びキャリッジ３１を主走査方向において記録紙４１の一端から他端まで略一定速度で移動させているときに所定時間（例えば５０μｓ程度：駆動周波数２０ｋＨｚ）毎に行われ（但し、インクジェットヘッド１が記録紙４１においてインク滴を着弾させない箇所に達したときには電圧が印加されない）、このことで、記録紙４１の所定位置にインク滴を着弾させる。そして、１走査分の記録が終了すると、搬送モータ及び各搬送ローラ４２により記録紙４１を副走査方向に所定量搬送し、再度、インクジェットヘッド１及びキャリッジ３１を主走査方向に移動させながらインク滴を吐出させて、新たな１走査分の記録を行う。この動作を繰り返すことによって、記録紙４１全体に所望の画像が形成される。
【００３０】
次に、上記記録装置Ａに用いるインクについて、以下の参考形態と実施形態とにおいて詳細に説明する。
【００３１】
参考形態
最初に、本発明とは異なる参考形態に係るインクについて説明する。
【００３２】
本参考形態に係るインクは、色材と、上記インクジェットヘッド１のノズル１４等での乾きを抑制する保湿剤と、該インクの記録紙４１への浸透性を高める浸透剤と、水と、この水がない状態で縮重合反応する水溶性物質としての加水分解性シラン化合物と、このシラン化合物が水中でゲル化するのを抑制するゲル化抑制剤とを含有している。
【００３３】
上記シラン化合物は、上記インクジェットヘッド１のノズル１４から吐出されたインク滴が記録紙４１上に付着してそのインク滴中の水が蒸発したり記録紙４１内に浸透したりしたときに縮重合反応をし、このときに色材を取り囲むことにより、記録紙４１上の画像が水に濡れても、色材がその水中に染み出すのを防止して、その画像の耐水性を向上させる働きをするものであって、アミノ基を有する有機基を含有するアルコキシシランとアミノ基を含有しないアルコキシシランとの加水分解反応物、又は、アミノ基を含有する加水分解性シランに有機モノエポキシ化合物を反応させた加水分解性シランと窒素原子を含有しない加水分解性シランとを加水分解することにより得られる有機ケイ素化合物であることが望ましい。
【００３４】
上記色材は、染料又は顔料であることが望ましく、染料は、どのようなものであってもよいが、水溶性の酸性染料又は直接染料であることが好ましい。
【００３５】
一方、顔料は、次のものが好ましい。すなわち、黒顔料としては、カーボンブラック表面をジアゾニウム塩で表面処理したものや、ポリマーをグラフト重合して表面処理したものが挙げられ、カラー顔料としては、顔料を、ナフタレンスルホン酸塩のホルマリン縮合物、リグニスルホン酸、ジオクチルスルホサクシネート、ポリオキシエチレンアルキルアミン、脂肪酸エステル等の界面活性剤で処理したものが挙げられる。カラー顔料の具体例としては、シアン顔料では、ピグメントブルー１５：３、ピグメントブルー１５：４、アルミニウムフタロシアニン等が挙げられる。また、マゼンタ顔料では、ピグメントレッド１２２、ピグメントバイオレット１９等が挙げられる。さらに、イエロー顔料では、ピグメントイエロー７４、ピグメントイエロー１０９、ピグメントイエロー１１０、ピグメントイエロー１２８等が挙げられる。
【００３６】
上記保湿剤は、グリセリン等の多価アルコール又は２−ピロリドンやＮ−メチル−２−ピロリドンのような水溶性の窒素複素環化合物であることが望ましい。
【００３７】
上記浸透剤は、ジエチレングリコールモノブチルエーテル等のような、多価アルコールのモノアルキルエーテルであることが好ましく、その含有量は、インク全体に対して質量百分率で１〜５０％であることが好ましい。これは、１％よりも少ないと、インクを記録紙４１へ浸透させる効果が十分に得られない一方、５０％よりも多いと、色材及びシラン化合物の水に対する溶解性が悪化するからである。
【００３８】
上記ゲル化抑制剤は、上記シラン化合物が水中において徐々に縮重合反応等によりゲル化（ポリマー化）するのを抑制するものであって、アセチルアセトン（化学式１参照）又はその誘導体であることが望ましく、このアセチルアセトン誘導体は、アセチルアセトナト錯体又は対称面を有するアセチルアセトン誘導体であることが好ましい。
【００３９】
【化１】
0004009199.tif 000002
【００４０】
上記アセチルアセトナト錯体の具体例としては、Ａｌ（ＡｃＡｃ）３、Ｃｕ（ＡｃＡｃ）２、Ｚｒ（ＡｃＡｃ）４等が挙げられる。
【００４１】
また、対称面を有するアセチルアセトン誘導体の具体例としては、３−メチルペンタン−２，４−ジオン（化学式２参照）、ヘプタン−３，５−ジオン（化学式３参照）、４−メチルヘプタン−３，５−ジオン（化学式４参照）、マロン酸ジメチルエステル（化学式５参照）、２−メチルマロン酸ジメチルエステル（化学式６参照）、マロン酸ジエチルエステル（化学式７参照）、２−メチルマロン酸ジエチルエステル（化学式８参照）等が挙げられる。
【００４２】
【化２】
0004009199.tif 000003
【００４３】
【化３】
0004009199.tif 000004
【００４４】
【化４】
0004009199.tif 000005
【００４５】
【化５】
0004009199.tif 000006
【００４６】
【化６】
0004009199.tif 000007
【００４７】
【化７】
0004009199.tif 000008
【００４８】
【化８】
0004009199.tif 000009
【００４９】
上記アセチルアセトン又はその誘導体は、その酸素がシラン化合物の活性部分と水素結合する（特に対称面を有するアセチルアセトン誘導体は、シラン化合物の活性部分が、通常、一列に並ぶので、その活性部分とかなり結合し易い）ため、シラン化合物のゲル化を抑制する。一方、インク滴が記録紙４１上に付着してそのインク滴中の水が蒸発したり記録紙４１内に浸透したりしたときにはその水素結合が切れてアセチルアセトン又はその誘導体は蒸発したり記録紙４１内に浸透したりして、シラン化合物は縮重合反応により色材を取り囲む。
【００５０】
上記ゲル化抑制剤の含有量は、上記シラン化合物に対して質量百分率で０．１〜３０％に設定することが望ましい。これは、０．１％よりも少ないと、シラン化合物のゲル化を十分に抑制することができなくなる一方、３０％よりも多いと、インク滴が記録紙４１上に付着してそのインク滴中の水が蒸発したり記録紙４１内に浸透したりしたときにおいてシラン化合物の縮重合反応がゲル化抑制剤により阻害され易くなるからである。尚、ゲル化抑制剤の含有量のより好ましい範囲は、シラン化合物のゲル化を抑制しつつ記録紙４１上において縮重合反応を阻害しない効果をより確実に得る観点からは、シラン化合物に対して質量百分率で０．５〜２０％である。
【００５１】
したがって、本参考形態では、インクジェット記録用インクが、色材と、保湿剤と、浸透剤と、水と、この水がない状態で縮重合反応する水溶性物質としての加水分解性シラン化合物と、このシラン化合物が水中でゲル化するのを抑制するアセチルアセトンやその誘導体等のゲル化抑制剤とを含有するので、インクが長期保存中に二酸化炭素の吸収により酸性に変化したとしても、このゲル化抑制剤によりシラン化合物のゲル化が抑制され、これにより、インク粘度が上昇することなく長期に亘って安定する。この結果、このインクを長期保存後に用いて記録装置Ａにより記録紙４１上に画像を形成した場合であっても、また記録装置Ａのインクジェットヘッド１におけるヘッド本体２の圧力室４や供給用インク流路１１等にインクが充填された状態で該記録装置Ａを長期間放置した後に使用した場合であっても、インク滴の吐出不良が生じることはなく、しかも、インク滴が記録紙４１上に付着してそのインク滴中の水が蒸発したり記録紙４１内に浸透したりしたときには、シラン化合物の縮重合反応が十分に行われて、シラン化合物が色材を確実に取り囲む。よって、長期に亘って画質の低下を抑制することができるとともに、画像の耐水性を高レベルに維持することができる。
【００５２】
尚、上記参考形態では、水がない状態で縮重合反応する水溶性物質として、加水分解性シラン化合物を含有させたが、インクジェットヘッド１のノズル１４から吐出されたインク滴が記録紙４１上に付着してそのインク滴中の水が蒸発したり記録紙４１内に浸透したりしたときに縮重合反応して色材を取り囲むものであれば、どのようなものであってもよく、このような性質を有するものであれば、通常は、シラン化合物と同様に、水中で徐々にゲル化するために長期保存性が劣るので、本発明を適用することができ、その水溶性物質が水中でゲル化するのを抑制する適切なゲル化抑制剤を含有させればよい。
【００５３】
ここで、上記参考形態に係るインクとして具体的に実施した参考例について説明する。
【００５４】
先ず、以下の組成（各組成物の含有量は質量百分率であり、ゲル化抑制剤の含有量において括弧内に示す数値はシラン化合物に対する含有量である）からなる２８種類のインクジェット記録用インクを作製した（参考例１〜参考例２８）。
【００５５】
尚、上記参考例１〜参考例２８の全てにおいて、保湿剤としてグリセリンを、浸透剤としてジエチレングリコールモノブチルエーテルを、加水分解性シラン化合物として有機ケイ素化合物をそれぞれ含有させた。この有機ケイ素化合物は、反応容器に入れた１８０ｇ（１０モル）の水に、１００ｇ（０．５６モル）のＨ２ＮＣＨ２ＣＨ２ＣＨ２Ｓｉ（ＯＣＨ３）３と１６６ｇ（１．１モル）のＳｉ（ＯＣＨ３）４との混合物を室温で一滴一滴加えて、その全量滴下後に６０℃で１時間攪拌することにより得たものである（有機ケイ素化合物（Ａ）という）。
【００５６】
また、ゲル化抑制剤としては、上記化学式１〜化学式８のものを含有させ、参考例１１〜参考例２０においては、アセチルアセトンを含有させてその含有量を異ならせた。
【００５７】
さらに、色材としては、参考例１〜参考例２３では染料を含有させ、参考例２４〜参考例２８では顔料を含有させた。この参考例２４〜参考例２８においては、ゲル化抑制剤としてＡｌ（ＡｃＡｃ）３を含有させた。
【００５８】
（参考例１）
Ｃ．Ｉ．アシッドブラック２              …５％
グリセリン                              …１０％
ジエチレングリコールモノブチルエーテル  …１０％
有機ケイ素化合物（Ａ）                  …５％
Ａｌ（ＡｃＡｃ）３                        …０．５％（１０％）
純水                                    …６９．５％
（参考例２）
Ｃ．Ｉ．アシッドブラック２              …５％
グリセリン                              …１０％
ジエチレングリコールモノブチルエーテル  …１０％
有機ケイ素化合物（Ａ）                  …５％
Ｃｕ（ＡｃＡｃ）２                        …０．５％（１０％）
純水                                    …６９．５％
（参考例３）
Ｃ．Ｉ．アシッドブラック２              …５％
グリセリン                              …１０％
ジエチレングリコールモノブチルエーテル  …１０％
有機ケイ素化合物（Ａ）                  …５％
Ｚｒ（ＡｃＡｃ）４                        …０．５％（１０％）
純水                                    …６９．５％
（参考例４）
Ｃ．Ｉ．アシッドブラック２              …５％
グリセリン                              …１０％
ジエチレングリコールモノブチルエーテル  …１０％
有機ケイ素化合物（Ａ）                  …５％
３−メチルペンタン−２，４−ジオン      …０．５％（１０％）
純水                                    …６９．５％
（参考例５）
Ｃ．Ｉ．アシッドブラック２              …５％
グリセリン                              …１０％
ジエチレングリコールモノブチルエーテル  …１０％
有機ケイ素化合物（Ａ）                  …５％
ヘプタン−３，５−ジオン                …０．５％（１０％）
純水                                    …６９．５％
（参考例６）
Ｃ．Ｉ．アシッドブラック２              …５％
グリセリン                              …１０％
ジエチレングリコールモノブチルエーテル  …１０％
有機ケイ素化合物（Ａ）                  …５％
４−メチルヘプタン−３，５−ジオン      …０．５％（１０％）
純水                                    …６９．５％
（参考例７）
Ｃ．Ｉ．アシッドブラック２              …５％
グリセリン                              …１０％
ジエチレングリコールモノブチルエーテル  …１０％
有機ケイ素化合物（Ａ）                  …５％
マロン酸ジメチルエステル                …０．５％（１０％）
純水                                    …６９．５％
（参考例８）
Ｃ．Ｉ．アシッドブラック２              …５％
グリセリン                              …１０％
ジエチレングリコールモノブチルエーテル  …１０％
有機ケイ素化合物（Ａ）                  …５％
２−メチルマロン酸ジメチルエステル      …０．５％（１０％）
純水                                    …６９．５％
（参考例９）
Ｃ．Ｉ．アシッドブラック２              …５％
グリセリン                              …１０％
ジエチレングリコールモノブチルエーテル  …１０％
有機ケイ素化合物（Ａ）                  …５％
マロン酸ジエチルエステル                …０．５％（１０％）
純水                                    …６９．５％
（参考例１０）
Ｃ．Ｉ．アシッドブラック２              …５％
グリセリン                              …１０％
ジエチレングリコールモノブチルエーテル  …１０％
有機ケイ素化合物（Ａ）                  …５％
２−メチルマロン酸ジエチルエステル      …０．５％（１０％）
純水                                    …６９．５％
（参考例１１）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．００２５％（０．０５％）
純水                                    …６９．９９７５％
（参考例１２）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．００５％（０．１％）
純水                                    …６９．９９５％
（参考例１３）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．０２５％（０．５％）
純水                                    …６９．９７５％
（参考例１４）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．１％（２％）
純水                                    …６９．９％
（参考例１５）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．２５％（５％）
純水                                    …６９．７５％
（参考例１６）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …０．５％（１０％）
純水                                    …６９．５％
（参考例１７）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …１％（２０％）
純水                                    …６９％
（参考例１８）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …１．５％（３０％）
純水                                    …６８．５％
（参考例１９）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …２％（４０％）
純水                                    …６８％
（参考例２０）
Ｃ．Ｉ．アシッドブラック２              …５％
グリセリン                              …１０％
ジエチレングリコールモノブチルエーテル  …１０％
有機ケイ素化合物（Ａ）                  …５％
アセチルアセトン                        …５％（１００％）
純水                                    …６５％
（参考例２１）
Ｃ．Ｉ．アシッドイエロー２３            …５％
グリセリン                              …１０％
ジエチレングリコールモノブチルエーテル  …１０％
有機ケイ素化合物（Ａ）                  …５％
Ａｌ（ＡｃＡｃ）３                        …０．５％（１０％）
純水                                    …６９．５％
（参考例２２）
Ｃ．Ｉ．アシッドレッド５２              …５％
グリセリン                              …１０％
ジエチレングリコールモノブチルエーテル  …１０％
有機ケイ素化合物（Ａ）                  …５％
Ａｌ（ＡｃＡｃ）３                        …０．５％（１０％）
純水                                    …６９．５％
（参考例２３）
Ｃ．Ｉ．ダイレクトブルー８６            …５％
グリセリン                              …１０％
ジエチレングリコールモノブチルエーテル  …１０％
有機ケイ素化合物（Ａ）                  …５％
Ａｌ（ＡｃＡｃ）３                        …０．５％（１０％）
純水                                    …６９．５％
（参考例２４）
カーボンブラック
（商品名 CAB-O-JETTM-200、キャボット社製）…５％
グリセリン                                …１０％
ジエチレングリコールモノブチルエーテル    …１０％
有機ケイ素化合物（Ａ）                    …５％
Ａｌ（ＡｃＡｃ）３                          …０．５％（１０％）
純水                                      …６９．５％
（参考例２５）
カーボンブラック
（商品名 CAB-O-JETTM-300、キャボット社製）…５％
グリセリン                                …１０％
ジエチレングリコールモノブチルエーテル    …１０％
有機ケイ素化合物（Ａ）                    …５％
Ａｌ（ＡｃＡｃ）３                          …０．５％（１０％）
純水                                      …６９．５％
（参考例２６）
イエロー顔料
（商品名 FUJI SP YELLOW 4223、富士色素社製）…５％
グリセリン                                  …１０％
ジエチレングリコールモノブチルエーテル      …１０％
有機ケイ素化合物（Ａ）                      …５％
Ａｌ（ＡｃＡｃ）３                            …０．５％（１０％）
純水                                        …６９．５％
（参考例２７）
マゼンタ顔料
（商品名 FUJI SP MAGENTA 9338、富士色素社製） …５％
グリセリン                                    …１０％
ジエチレングリコールモノブチルエーテル        …１０％
有機ケイ素化合物（Ａ）                        …５％
Ａｌ（ＡｃＡｃ）３                              …０．５％（１０％）
純水                                          …６９．５％
（参考例２８）
シアン顔料
（商品名 FUJI SP BLUE 6403、富士色素社製）…５％
グリセリン                                …１０％
ジエチレングリコールモノブチルエーテル    …１０％
有機ケイ素化合物（Ａ）                    …５％
Ａｌ（ＡｃＡｃ）３                          …０．５％（１０％）
純水                                      …６９．５％
続いて、比較のために、以下の組成（各組成物の含有量は質量百分率である）からなる２種類のインク（ゲル化抑制剤を含有させていないもの）を作製した（比較例１及び比較例２）。
【００５９】
尚、これら比較例１及び比較例２においては、どちらも浸透剤を含有させてはいない。また、比較例１では、上記各参考例と同じ有機ケイ素化合物（Ａ）を用いたが、比較例２では、以下の方法により作製したもの（有機ケイ素化合物（Ｂ）という）を用いた。すなわち、反応容器に入れた１００ｇ（０．５６モル）のＨ２ＮＣＨ２ＣＨ２ＣＨ２Ｓｉ（ＯＣＨ３）３に、４９ｇ（０．６６モル）の２，３−エポキシ−１−プロパノールを一滴一滴加えて、その全量滴下後に８０℃で５時間攪拌することにより、アミノ基とエポキシ基とを反応させた加水分解性シランを得た。次いで、新たな反応容器に、１２０ｇ（６．６７モル）の水と５０．６ｇ（０．２モル）の上記加水分解性シランと３０．４ｇ（０．２モル）のＳｉ（ＯＣＨ３）４とを混合したものを一滴一滴加えて、その全量滴下後に６０℃で１時間反応させることにより得たものが、比較例２の有機ケイ素化合物（Ｂ）である。
【００６０】
（比較例１）
Ｃ．Ｉ．アシッドブラック２              …５％
グリセリン                              …１０％
有機ケイ素化合物（Ａ）                  …５％
純水                                    …８０％
（比較例２）
Ｃ．Ｉ．アシッドブラック２              …５％
グリセリン                              …１０％
有機ケイ素化合物（Ｂ）                  …５％
純水                                    …８０％
次に、上記参考例１〜参考例２８及び比較例１，２の各インクを７０℃の雰囲気下に３ヶ月放置して、その後のインクの状態を観察すると共に、放置前後のインク粘度を調べた。
【００６１】
この結果、比較例１，２の各インクでは、インク粘度が上昇しており、僅かに沈殿物も観察されたが、参考例の各インクでは、ゲル化抑制剤の含有量がかなり少ない参考例１１を除いて、インク粘度の変化はなく、凝集・沈殿も全く見られなかった。また、参考例１１のインクにおいても、粘度は上昇しているものの、比較例１，２の各インクよりも上昇度合いは小さく、沈殿量も少なかった。したがって、ゲル化抑制剤を含有させることにより、長期に亘ってシラン化合物のゲル化を抑制することができて、インクを安定させ得ることが判る。但し、ゲル化抑制剤の含有量が少なすぎると（参考例１１の場合）、その安定効果が十分に得られなくなるので、安定性の観点からは、その含有量の下限値を、シラン化合物に対して質量百分率で０．１％に設定することが好ましく、より確実に安定効果を得るためには、０．５％に設定するのがよいことになる。
【００６２】
次いで、上記放置後の参考例１〜参考例２８及び比較例１，２の各インクを用いて、市販のプリンター（上記した記録装置Ａの圧電アクチュエータ（但し、圧電素子の厚みは上記実施形態のものよりもかなり大きい）によりインクを吐出させるもの）で普通紙（商品名 Xerox4024、ゼロックス社製）に画像を形成し、この画像を形成した用紙を純水に浸漬した後、室温で放置して乾燥させ、画像のにじみが生じるか否かを調べた。
【００６３】
この結果、比較例１，２の各インクで記録したものでは、画像のエッジ部分でにじみが見られたのに対し、参考例の各インクで記録したものでは、参考例１１，１９，２０を除いて、にじみは全く見られなかった。また、参考例１１，１９，２０の各インクで記録したものにおいても、にじみは見られたものの、そのにじみの程度は比較例１，２の各インクで記録したものよりも良好であった。したがって、ゲル化抑制剤によりシラン化合物のゲル化を抑制しておけば、長期保存後においても、高耐水性が得られることが判る。但し、ゲル化抑制剤の含有量が少なすぎると（参考例１１の場合）、上記の如く安定効果が十分に得られないことから耐水性が僅かに劣る一方、ゲル化抑制剤の含有量が多すぎると（参考例１９，２０の場合）、インク滴が用紙上に付着してそのインク滴中の水が蒸発したり用紙内に浸透したりしたときにおいてシラン化合物の縮重合反応がゲル化抑制剤により阻害され易くなって耐水性が若干劣る可能性がある。よって、耐水性を出来る限り高レベルに維持する観点からは、ゲル化抑制剤の含有量を、シラン化合物に対して質量百分率で０．１〜３０％に設定することが好ましく、より確実に高耐水性を得るためには、０．５〜２０％に設定するのがよいことになる。
【００６４】
実施形態
ここで、本発明の実施形態に係るインクについて説明する。
【００６５】
本実施形態に係るインクは、上記参考形態と同様に、色材と、インクジェットヘッド１のノズル１４等での乾きを抑制する保湿剤と、該インク（溶媒）の記録紙４１への浸透性を高める浸透剤と、水と、この水がない状態で縮重合反応する水溶性物質としての加水分解性シラン化合物とを含有してはいるが、ゲル化抑制剤は含有していない。すなわち、本実施形態では、ゲル化抑制剤を含有させる代わりに、インクのｐＨを８〜１２に設定することにより、インクのゲル化を抑制するものである。尚、インクのｐＨを８〜１２に設定した上で、さらにゲル化抑制剤を含有させるようにしてもよい。
【００６６】
上記色材、保湿剤、浸透剤及びシラン化合物の具体的なものは、上記参考形態で挙げたものと同じであり、浸透剤の含有量も、上記参考形態と同様に、インク全体に対して質量百分率で１〜５０％とするのがよい。
【００６７】
上記のようにインクのｐＨを８〜１２に設定する理由は、インクのｐＨが、８よりも小さいと、長期保存中に二酸化炭素を吸収して酸性に変化し、このことでシラン化合物が水中において縮重合反応等により容易にゲル化してしまうと共に、色材が酸性染料である場合には色材が析出してしまう一方、１２よりも大きいと、記録装置Ａのインクジェットヘッド１におけるヘッド本体２の圧力室部品６、インク流路部品７、ノズル板９等を腐食させたり劣化させたりするからである。
【００６８】
上記インクは、無機アルカリ又は有機塩基の含有により、ｐＨが８〜１２に設定されたものであることが望ましい。こうすれば、インクのｐＨを８〜１２に容易に設定することができる。また、アルカリと塩基との組み合わせにより、緩衝作用（ある程度の酸や塩基の添加又は除去にも拘わらず、水素イオン濃度を略一定に保つ作用）を有する緩衝液を調製しておけば、二酸化炭素を吸収してもｐＨが変化しないので、より一層好ましい。このような緩衝液を調製するためのアルカリと塩基との組み合わせとしては、水酸化ナトリウムとリン酸二水素ナトリウムとの組み合わせ、水酸化ナトリウムと炭酸水素ナトリウムとの組み合わせ、水酸化ナトリウムと塩化カリウムと組み合わせ（さらに硼酸を添加）等が挙げられる。
【００６９】
上記無機アルカリの具体例としては、アンモニア、水酸化ナトリウム、炭酸ナトリウム、炭酸水素ナトリウム、リン酸三ナトリウム、リン酸水素二ナトリウム、リン酸三カリウム、リン酸水素二カリウム等が挙げられ、単独で含有してもよく他の無機物を含有してもよい。
【００７０】
上記有機塩基の具体例としては、メチルアミン、エチルアミン、ジメチルアミン、ジエチルアミン、ピロリジン、トリメチルアミン、トリエチルアミン等が挙げられ、単独で含有してもよく複数種含有してもよい。
【００７１】
したがって、本実施形態では、色材と、保湿剤と、浸透剤と、水と、この水がない状態で縮重合反応する水溶性物質とを含有するインクジェット記録用インクのｐＨが８〜１２に設定されているので、圧力室部品６、インク流路部品７、ノズル板９等の腐食や劣化を抑制しつつ、インクが長期保存後に酸性に変化するのを防止することができ、インクのゲル化を抑制することができる。この結果、このインクを長期保存後に用いて記録装置Ａにより記録紙４１上に画像を形成した場合であっても、また記録装置Ａのインクジェットヘッド１におけるヘッド本体２の圧力室４や供給用インク流路１１等にインクが充填された状態で該記録装置Ａを長期間放置した後に使用した場合であっても、インク滴の吐出不良が生じることはなく、しかも、インク滴が記録紙４１上に付着してそのインク滴中の水が蒸発したり記録紙４１内に浸透したりしたときには、シラン化合物の縮重合反応が十分に行われて、シラン化合物が色材を確実に取り囲む。よって、上記参考形態と同様に、長期に亘って画質の低下を抑制することができるとともに、画像の耐水性を高レベルに維持することができる。
【００７２】
ここで、上記実施形態に係るインクとして具体的に実施した実施例について説明する。
【００７３】
先ず、以下の組成（各組成物の含有量は質量百分率である）からなる１６種類のインクジェット記録用インクを作製した（実施例１〜実施例１６）。この各実施例においては、無機アルカリ又は有機塩基の含有によりインクのｐＨを８〜１２に調整した（実施例２〜実施例４及び実施例１２では、緩衝液を調製した）。
【００７４】
尚、上記実施例１〜実施例１６の全てにおいて、保湿剤としてグリセリンを、浸透剤としてジエチレングリコールモノブチルエーテルを、加水分解性シラン化合物として有機ケイ素化合物をそれぞれ含有させた。この有機ケイ素化合物は、有機ケイ素化合物（Ａ）である。
【００７５】
また、色材としては、実施例１〜実施例１１では染料を含有させ、実施例１２〜実施例１６では顔料を含有させた。
【００７６】
（実施例１）
Ｃ．Ｉ．アシッドブラック２              …５％
グリセリン                              …１０％
ジエチレングリコールモノブチルエーテル  …１０％
有機ケイ素化合物（Ａ）                  …５％
水酸化ナトリウム                        …０．１％
純水                                    …６９．９％
ｐＨ＝１２
（実施例２）
Ｃ．Ｉ．アシッドブラック２              …５％
グリセリン                              …１０％
ジエチレングリコールモノブチルエーテル  …１０％
有機ケイ素化合物（Ａ）                  …５％
水酸化ナトリウム                        …０．２％
リン酸二水素カリウム                    …０．７％
純水                                    …６９．１％
ｐＨ＝８
（実施例３）
Ｃ．Ｉ．アシッドブラック２              …５％
グリセリン                              …１０％
ジエチレングリコールモノブチルエーテル  …１０％
有機ケイ素化合物（Ａ）                  …５％
水酸化ナトリウム                        …０．１％
硼酸                                    …０．６％
塩化カリウム                            …０．７％
純水                                    …６８．６％
ｐＨ＝９．５
（実施例４）
Ｃ．Ｉ．アシッドブラック２              …５％
グリセリン                              …１０％
ジエチレングリコールモノブチルエーテル  …１０％
有機ケイ素化合物（Ａ）                  …５％
水酸化ナトリウム                        …０．１％
炭酸水素ナトリウム                      …０．２
純水                                    …６９．７％
ｐＨ＝１０．９
（実施例５）
Ｃ．Ｉ．アシッドブラック２              …５％
グリセリン                              …１０％
ジエチレングリコールモノブチルエーテル  …１０％
有機ケイ素化合物（Ａ）                  …５％
メチルアミン                            …０．５％
純水                                    …６９．５％
ｐＨ＝９．８
（実施例６）
Ｃ．Ｉ．アシッドブラック２              …５％
グリセリン                              …１０％
ジエチレングリコールモノブチルエーテル  …１０％
有機ケイ素化合物（Ａ）                  …５％
ジメチルアミン                          …０．５％
純水                                    …６９．５％
ｐＨ＝９．７
（実施例７）
Ｃ．Ｉ．アシッドブラック２              …５％
グリセリン                              …１０％
ジエチレングリコールモノブチルエーテル  …１０％
有機ケイ素化合物（Ａ）                  …５％
ピロリジン                              …０．５％
純水                                    …６９．５％
ｐＨ＝９．７
（実施例８）
Ｃ．Ｉ．アシッドブラック２              …５％
グリセリン                              …１０％
ジエチレングリコールモノブチルエーテル  …１０％
有機ケイ素化合物（Ａ）                  …５％
アンモニア                              …０．５％
純水                                    …６９．５％
ｐＨ＝９．５
（実施例９）
Ｃ．Ｉ．アシッドイエロー２３            …５％
グリセリン                              …１０％
ジエチレングリコールモノブチルエーテル  …１０％
有機ケイ素化合物（Ａ）                  …５％
アンモニア                              …０．５％
純水                                    …６９．５％
ｐＨ＝９．９
（実施例１０）
Ｃ．Ｉ．アシッドレッド５２              …５％
グリセリン                              …１０％
ジエチレングリコールモノブチルエーテル  …１０％
有機ケイ素化合物（Ａ）                  …５％
アンモニア                              …０．５％
純水                                    …６９．５％
ｐＨ＝９．８
（実施例１１）
Ｃ．Ｉ．ダイレクトブルー８６            …５％
グリセリン                              …１０％
ジエチレングリコールモノブチルエーテル  …１０％
有機ケイ素化合物（Ａ）                  …５％
アンモニア                              …０．５％
純水                                    …６９．５％
ｐＨ＝９．５
（実施例１２）
カーボンブラック
（商品名 CAB-O-JETTM-200、キャボット社製）…５％
グリセリン                                …１０％
ジエチレングリコールモノブチルエーテル    …１０％
有機ケイ素化合物（Ａ）                    …５％
水酸化ナトリウム                          …０．１％
硼酸                                      …０．６％
塩化カリウム                              …０．７％
純水                                      …６８．６％
ｐＨ＝９．５
（実施例１３）
カーボンブラック
（商品名 CAB-O-JETTM-300、キャボット社製）…５％
グリセリン                                …１０％
ジエチレングリコールモノブチルエーテル    …１０％
有機ケイ素化合物（Ａ）                    …５％
水酸化ナトリウム                          …０．１％
硼酸                                      …０．６％
塩化カリウム                              …０．７％
純水                                      …６８．６％
ｐＨ＝９．５
（実施例１４）
イエロー顔料
（商品名 FUJI SP YELLOW 4223、富士色素社製）…５％
グリセリン                                  …１０％
ジエチレングリコールモノブチルエーテル      …１０％
有機ケイ素化合物（Ａ）                      …５％
水酸化ナトリウム                            …０．１％
硼酸                                        …０．６％
塩化カリウム                                …０．７％
純水                                        …６８．６％
ｐＨ＝９．５
（実施例１５）
マゼンタ顔料
（商品名 FUJI SP MAGENTA 9338、富士色素社製） …５％
グリセリン                                    …１０％
ジエチレングリコールモノブチルエーテル        …１０％
有機ケイ素化合物（Ａ）                        …５％
水酸化ナトリウム                              …０．１％
硼酸                                          …０．６％
塩化カリウム                                  …０．７％
純水                                          …６８．６％
ｐＨ＝９．５
（実施例１６）
シアン顔料
（商品名 FUJI SP BLUE 6403、富士色素社製）…５％
グリセリン                                …１０％
ジエチレングリコールモノブチルエーテル    …１０％
有機ケイ素化合物（Ａ）                    …５％
水酸化ナトリウム                          …０．１％
硼酸                                      …０．６％
塩化カリウム                              …０．７％
純水                                      …６８．６％
ｐＨ＝９．５
続いて、比較のために、以下の組成（各組成物の含有量は質量百分率である）からなる２種類のインク（無機アルカリ又は有機塩基を含有させていないもの）を作製した（比較例１及び比較例２）。
【００７７】
尚、これら比較例１及び比較例２においては、どちらも浸透剤を含有させてはいない。また、比較例１では、有機ケイ素化合物（Ａ）を用いたが、比較例２では、有機ケイ素化合物（Ｂ）を用いた。
【００７８】
（比較例１）
Ｃ．Ｉ．アシッドブラック２              …５％
グリセリン                              …１０％
有機ケイ素化合物（Ａ）                  …５％
純水                                    …８０％
ｐＨ＝７．２
（比較例２）
Ｃ．Ｉ．アシッドブラック２              …５％
グリセリン                              …１０％
有機ケイ素化合物（Ｂ）                  …５％
純水                                    …８０％
ｐＨ＝７．１
次に、上記実施例１〜１６及び比較例１，２の各インクを７０℃の雰囲気下に３ヶ月放置して、その後のインクの状態を観察すると共に、放置前後のインク粘度を調べた。
【００７９】
この結果、比較例１，２の各インクでは、インク粘度が上昇（１ヶ月程度経過後に上昇し始めた）しており、僅かに沈殿物も観察されたが、実施例の各インクでは、インク粘度の変化はなく、凝集・沈殿も全く見られなかった。したがって、インクのｐＨを最初に８〜１２に設定しておくことにより、長期に亘ってシラン化合物のゲル化を抑制することができて、インクを安定させ得ることが判る。
【００８０】
次いで、上記放置後の実施例１〜１６及び比較例１，２の各インクを用いて、市販のプリンター（上記した記録装置Ａと同様の圧電アクチュエータ（但し、圧電素子の厚みは上記実施形態のものよりもかなり大きい）によりインクを吐出させるもの）で普通紙（商品名 Xerox4024、ゼロックス社製）に画像を形成し、この画像を形成した用紙を純水に浸漬した後、室温で放置して乾燥させ、画像のにじみが生じるか否かを調べた。
【００８１】
この結果、比較例１，２の各インクで記録したものでは、画像のエッジ部分でにじみが見られたのに対し、実施例の各インクで記録したものでは、にじみは全く見られなかった。したがって、インクのｐＨを８〜１２に設定してシラン化合物のゲル化を抑制しておけば、長期保存後においても、高耐水性が得られることが判る。
【００８２】
（産業上の利用可能性）
本発明は、インクジェット式記録装置により記録するためのインクジェット記録用インクに有用であり、そのインクを長期保存後に用いて記録を行った場合でも、画質の低下を抑制することができるとともに、画像の耐水性を高レベルに維持することができる点で産業上の利用可能性は高い。
【図面の簡単な説明】
【図１】  本発明の実施形態に係るインクジェット記録用インクを備えたインクジェット式記録装置を示す概略斜視図である。
【図２】  上記インクジェット式記録装置のインクジェットヘッドの部分底面図である。
【図３】  図２のIII−III線断面図である。
【図４】  図２のIV−IV線断面図である。
【図１】
0004009199.tif 000010
【図２】
0004009199.tif 000011
【図３】
0004009199.tif 000012
【図４】
0004009199.tif 000013